ШИХТА ДЛЯ ПРОИЗВОДСТВА ПОРИСТОГО ЗАПОЛНИТЕЛЯ
CHARGE FOR POROUS FILLING AGENT PRODUCTION

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является снижение температуры обжига пористого заполнителя, полученного из шихты.
Технический результат достигается тем, что шихта для производства пористого заполнителя, содержащая глину монтмориллонитовую, уголь и/или доломит, дополнительно содержит жидкое стекло при следующем соотношении компонентов, мас.%: размолотая до прохождения через сетку №014 глина монтмориллонитовая 70,0-77,0; размолотый до прохождения через сетку №014 уголь и/или размолотый до прохождения через сетку №014 доломит 5,0-6,0; жидкое стекло 18,0-24,0.
В таблице приведены составы шихты для производства пористого заполнителя.
Таблица
Компоненты
Состав, мас.%
1
2
Размолотая до прохождения через сетку №014 глина монтмориллонитовая
77,0
72,0
70,0
Размолотый до прохождения через сетку №014 уголь
5,0
3,0
-
Размолотый до прохождения через сетку №014 доломит
-
3,0
6,0
Жидкое стекло натриевое (плотность 1300-1500 кг/м<sup>3</sup>, силикатный модуль 3,2-3,4)
18,0
12,0
-
Жидкое стекло калиевое (плотность 1300-1500 кг/м<sup>3</sup>, силикатный модуль 3,4-3,8)
-
10,0
24,0
В составе шихты для производства пористого заполнителя используют глины монтмориллонитовые, включающие А1-монтмориллонит и Fe-монтмориллонит (нонтронит).
Компоненты сырьевой смеси дозируют в требуемых количествах. Уголь, доломит, глину монтмориллонитовую по отдельности размалывают до прохождения через сетку №014, смешивают, добавляют жидкое стекло и вновь смешивают.Из полученной шихты и формуют гранулы размером 20-40 мм, которые сушат и обжигают при температуре 940-980 °C.
Источники информации
1. SU 1161500, C04B 31/00,1985.